(57)【要約】    【課題】転写用材料の劣化を防ぎ、性能の高いデバイスを提供すること。    【解決手段】基板と、基板上に形成された光熱変換層と、前記光熱変換層上に形成された転写層を含む転写用ドナー基板であって、前記光熱変換層の転写層と接する面が不活性化されており、かつ前記転写層中に特定のアントラセン誘導体または特定のアントラセン前駆体化合物を含有することを特徴とする転写用ドナー基板。【選択図】図１
2012238445.tif 000002
【特許請求の範囲】
【請求項１】
基板と、基板上に形成された光熱変換層と、前記光熱変換層上に形成された転写層を含む転写用ドナー基板であって、前記光熱変換層の転写層と接する面が不活性化されており、かつ前記転写層中に下記一般式（１）で表されるアントラセン誘導体または下記一般式（２）で表されるアントラセン前駆体化合物を含有することを特徴とする転写用ドナー基板。
【化１】
2012238445.tif 000014
一般式（１）および（２）中、Ｒ１〜Ｒ１０はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、シアノ基、カルボニル基、カルボキシル基、オキシカルボニル基、カルバモイル基、アミノ基、シリル基、ホスフィンオキサイド基、並びに隣接置換基との間に形成される縮合環の中から選ばれる。一般式（２）中、ＸはＣ＝Ｏ、ＣＨ２、ＯまたはＣＨＲ１１から選ばれる原子または原子団である。Ｒ１１はアルキル基、アルケニル基、アルコキシ基またはアシル基から選ばれる置換基であり、互いに結合を有して環を形成しても良い。）
【請求項２】
前記光熱変換層の転写層と接する面が酸化物または窒化物となることにより不活性化されている請求項１記載の転写用ドナー基板。
【請求項３】
請求項１または２記載の転写用ドナー基板をデバイス基板と対向させる工程と、前記光熱変換層に光を照射する工程を有するデバイスの製造方法。
【請求項４】
前記転写層が一般式（２）で表されるアントラセン前駆体化合物を含有し、前記一般式（２）で表されるアントラセン前駆体化合物を前記一般式（１）で表されるアントラセン誘導体に変換する工程を有する請求項３記載のデバイスの製造方法。
【発明の詳細な説明】
【技術分野】
【０００１】
本発明は、有機ＥＬ素子をはじめとするデバイスのパターニングに用いる転写用ドナー基板に関する。
【背景技術】
【０００２】
有機ＥＬ素子は陰極と陽極の間に有機発光材料を挟んだ構造の発光素子であり、陰極から注入された電子と陽極から注入された正孔が有機層で再結合することで生じるエネルギーを発光エネルギーとして外部に取り出す原理の素子である。
【０００３】
現在、有機ＥＬ素子に代表される有機デバイスに含まれる有機層の作製方法は、真空蒸着などのドライプロセスによる成膜が一般的であり、画素のパターニングにはシャドーマスクなどが用いられている。しかしこのような手法は、材料の利用効率が低いことや、大面積デバイスの作製が困難であることなどの問題があった。
【０００４】
一方で、低コスト・大面積化が可能なフォトリソ法、インクジェット法や印刷法などのウェットプロセスも検討されている。しかし有機ＥＬ素子などの有機薄膜の多層構造からなるデバイスでは、上層を塗布した際に下地層が膜質変化する懸念があり、また膜厚均一性などを制御することが難しいことから、ディスプレイとしての性能が低下するという課題がある。
【０００５】
そこで、材料をまずドナー基板上に用意してからデバイス基板に転写する方法が開発されている。ドナー基板上への有機薄膜の形成方法としては、有機ＥＬ素子においてホスト材料として用いられるナフタセン誘導体やルブレン誘導体をウェットプロセスで直接成膜する方法が開示されている（例えば、特許文献１参照）。また、一般に有機ＥＬ材料等に用いられる有機材料は難溶性のものが多く、直接成膜できないものが多いため、可溶性の前駆体の状態でドナー基板へ塗布し、その後にドナー基板上で変換処理を加えて目的とする有機ＥＬ材料として用いる方法などが開示されている（例えば、特許文献２参照）。
【先行技術文献】
【特許文献】
【０００６】
【特許文献１】特開２００９−４９０９４号公報
【特許文献２】国際公開第２０１０／１６３３１号パンフレット
【発明の概要】
【発明が解決しようとする課題】
【０００７】
上述のようなドナー基板を用いた有機薄膜の作製方法において、安定性の低い有機材料を転写用材料に用いる場合、ドナー基板を経由するプロセスを経ることにより有機材料が部分的に劣化する可能性がある。このため、劣化した有機材料が転写によってデバイス中に混入し、デバイス性能が低下する懸念がある。
【０００８】
本発明はかかる問題を解決し、転写用材料の劣化を防ぎ、性能の高いデバイスを提供することを目的とする。
【課題を解決するための手段】
【０００９】
すなわち本発明は、基板と、基板上に形成された光熱変換層と、前記光熱変換層上に形成された転写層を含む転写用ドナー基板であって、前記光熱変換層の転写層と接する面が不活性化処理されていて、かつ前記転写層中に下記一般式（１）で表されるアントラセン誘導体または下記一般式（２）で表されるアントラセン前駆体化合物を含有することを特徴とする転写用ドナー基板である。
【００１０】
【化１】
2012238445.tif 000003
【００１１】
（一般式（１）および（２）中、Ｒ１〜Ｒ１０はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、シアノ基、カルボニル基、カルボキシル基、オキシカルボニル基、カルバモイル基、アミノ基、シリル基、ホスフィンオキサイド基、並びに隣接置換基との間に形成される縮合環の中から選ばれる。一般式（２）中、ＸはＣ＝Ｏ、ＣＨ２、ＯまたはＣＨＲ１１から選ばれる原子または原子団である。Ｒ１１はアルキル基、アルケニル基、アルコキシ基またはアシル基から選ばれる置換基であり、互いに結合を有して環を形成しても良い。）
【発明の効果】
【００１２】
本発明によれば、転写法によって作製された有機ＥＬ素子をはじめとするデバイスにおいて、転写層材料にアントラセン誘導体を用いた場合の有機薄膜中の不純物濃度を低減でき、デバイス性能の低下を抑制することができる。
【図面の簡単な説明】
【００１３】
【図１】本発明によるドナー基板の一例を示す断面図
【図２】本発明における光熱変換層の一例を説明する断面図
【図３】本発明における不活性化処理面の別の例を示す断面図
【図４】本発明における区画パターンの別の一例を示す断面図
【図５】撥液処理層を有する場合の本発明のドナー基板の一例を示す断面図
【図６】撥液処理層を有する場合の本発明のドナー基板の一例を示す斜視図
【図７】本発明によるドナー基板の別の一例を示す断面図
【図８】本発明によるパターニング方法の一例を示す断面図
【図９】本発明による有機ＥＬ素子の発光層パターニング方法の一例を示す断面図
【図１０】図９における光照射方法の一例を示す平面図
【図１１】本発明における光照射方法の別の一例を示す斜視図
【図１２】本発明における光照射方法の別の一例を示す斜視図
【図１３】本発明における光照射方法の別の一例を示す斜視図
【図１４】本発明における光照射方法の別の一例を示す斜視図
【図１５】本発明におけるオーバーラップ光照射方法の一例を示す断面図
【図１６】本発明による一括転写のパターニング方法の別の一例を示す断面図
【図１７】本発明における光照射方法の別の一例を示す平面図
【図１８】本発明における光照射方法の別の一例を示す平面図
【図１９】本発明における光照射方法の別の一例を示す平面図
【図２０】本発明における光照射方法の別の一例を示す斜視図
【発明を実施するための形態】
【００１４】
本発明のドナー基板は、転写層としてアントラセン誘導体またはアントラセン前駆体、もしくはその両方を有し、かつ、基板作製時に生成する不純物が少ないことが特徴である。
【００１５】
これは、光熱変換層の転写層に接する面に不活性化処理を施していることによる。この不活性化処理面が、光熱変換層から発生する熱に対して安定である点と、有機材料との反応性が低いことを利用するものである。
【００１６】
図１に本発明のドナー基板の構成の一例を示す。図１を参照して、ドナー基板３０は、支持体３１、不活性化処理を施した不活性化処理面３６を有する光熱変換層３３、区画パターン３４および転写層３７からなる。
【００１７】
図１をはじめ、本明細書中の各図における不活性化処理面３６は光熱変換層３３の表面を改質したものである。図中では形式上二層構造として記載しているが、実際は光熱変換層３３と不活性化処理面３６はひと続きの膜であって、明確な境界は存在しない。
【００１８】
支持体３１は、光の吸収率が小さく、その上に光熱変換層と転写材料を安定に形成できる材料であれば特に限定されない。樹脂フィルムを使用することも可能である。具体的な樹脂材料としては、ポリエステル、ポリエチレン、ポリエチレンテレフタレート、ポリエチレンナフタレート、ポリカーボネート、ポリアクリル、ポリスルフォン、ポリエーテルスルフォン、ポリフェニレンサルファイド、ポリイミド、ポリアミド、ポリベンゾオキサゾール、ポリエポキシ、ポリプロピレン、ポリオレフィン、アラミド樹脂、シリコーン樹脂などを利用することができる。
【００１９】
化学的・熱的安定性、寸法安定性、機械的強度、透明性の面で、好ましい支持体としては、ガラス板を挙げることができる。ソーダライムガラス、無アルカリガラス、含鉛ガラス、ホウ珪酸ガラス、アルミノ珪酸ガラス、低膨張ガラス、石英ガラスなどから適宜選択することができる。本発明の転写プロセスを真空中で実施する場合には、支持体からのガス放出が少ないことが要求されるので、ガラス板は特に好ましい支持体である。
【００２０】
光熱変換層３３が高温に加熱されても、支持体自体の温度上昇（熱膨張）を許容範囲内に収める必要があるので、支持体の熱容量は光熱変換層のそれより十分大きいことが好ましい。従って、支持体の厚さは光熱変換層の厚さの１０倍以上であることが好ましい。熱膨張の許容範囲は転写領域の大きさやパターニングの要求精度などに依存するために一概には示せないが、例えば、光熱変換層が室温から３００℃上昇し、支持体の温度上昇をその１／１００である３℃以下に抑制したい場合には、支持体の厚さは光熱変換層の厚さの１００倍以上であることが好ましく、支持体の温度上昇を３００℃の１／３００である１℃以下に抑制したい場合には、支持体の厚さは光熱変換層の厚さの３００倍以上であることが好ましい。このようにすることで、大型化しても熱膨張による寸法変位量が少なく、高精度のパターニングが可能になる。
【００２１】
光熱変換層３３は、支持体３１上に形成された層であり、さらにその表面を不活性化処理した不活性化処理面３６を有する。光熱変換層の材料としては効率よく光を吸収して熱を発生し、発生した熱に対して安定である材料・構成であれば特に限定されない。しかし、急激な温度上昇を防止して、区画パターンへの熱拡散による局所的な温度低下を防ぐためには、熱容量が大きいことが望ましい。
【００２２】
なぜなら熱容量が小さいと、熱しやすく冷めやすいので、転写材料をゆっくり転写させることができなくなるからである。なお、熱容量は体積と体積比熱の積であり、体積比熱そのものが大きい材料が望ましい。具体的に光熱変換層３３の体積比熱は２Ｊ／ｃｍ３Ｋ以上であるのが好ましい。また、光熱変換層３３の熱伝導率は、大きい方が均一な加熱が可能であり、局所的な温度低下が軽減されるのでより望ましい。具体的に光熱変換層３３の熱伝導率は５０Ｗ／ｍＫ以上であるのが好ましい。ここで、前記熱伝導率および体積比熱は、光熱変換層３３と不活性化処理面３６全体としての値をいうものとする。この全体としての値は、レーザーフラッシュ法やスキャニングレーザーＡＣ加熱法、示差法、３ω法などの公知手法により測定できる。
【００２３】
このような材料としては、カーボンブラックや黒鉛、チタンブラック、有機顔料、金属粒子などを樹脂に分散させた薄膜を利用することができる。また、本発明では、光熱変換層が３００℃程度に加熱されることがあるので、光熱変換層は耐熱性に優れ、熱伝導率と体積比熱の高い無機薄膜からなることが好ましい。従って、光吸収や成膜性の面で、金属薄膜からなることが特に好ましい。具体的には、金属材料としては、タングステン、タンタル、モリブデン、チタン、クロム、金、銀、銅、白金、鉄、亜鉛、アルミニウム、コバルト、ニッケル、マグネシウム、バナジウム、ジルコニウム、シリコン、カーボンなどの単体や合金の薄膜、それらの積層薄膜を使用できる。
【００２４】
また、不活性化処理面を有する光熱変換層の形状は平滑でなくてもよく、図２に示すようなスパイク状であったり、多孔質状であってもかまわない。このような形状をとることで、転写材料を塗布法により成膜する際の表面改質を行うことができ、また、転写層３７が比較的厚い場合でも均一に加熱することができる。
【００２５】
光熱変換層の形成方法としては、真空蒸着、ＥＢ蒸着、スパッタリング、イオンプレーティングなど、材料に応じて公知技術を利用できる。パターニングする場合にはレーザーアブレーション法など公知の方法を利用できる。
【００２６】
ここで不活性化とは、光熱変換層を形成する材料の表面を、有機化合物や水、大気などと反応しにくくなるように処理することである。例えば、光熱変換層の表面を酸化もしくは窒化処理することを指す。
【００２７】
光熱変換層の表面の不活性化処理は基本的にスパッタ法などで形成した光熱変換層の表面を酸素源や窒素源などに暴露することによって行われ、公知の方法を用いることができる。具体的に、酸化膜は酸素プラズマ処理や熱酸化処理、また酸素雰囲気下への単純暴露による表面酸化などが挙げられる。これらの中でも確実に酸化処理を行うには酸素プラズマ処理や熱酸化処理などが好ましい。窒化膜については、窒素プラズマ処理やガス窒化法、ガス軟窒化法などが挙げられ、処理時間が短くてすむ窒素プラズマ法やガス軟窒化法などが適している。具体的な処理時間などは用いる手法や光熱変換層の種類にもよるが、各種プラズマ処理法などでは数十分から数時間で、表面の不活性化処理が十分に行われる。
【００２８】
このように、本発明の不活性化処理面は、光熱変換層の表面を改質することで得られるため、光熱変換層上に不活性な膜を別途積層した場合と異なり、光熱変換層と不活性化処理面の境界が積層膜のように明確には存在せず、したがって、不活性化処理面の剥離が起こりにくい。
【００２９】
本発明に用いられるアントラセン誘導体やアントラセン前駆体化合物は比較的劣化しやすく、また、光熱変換層を構成する材料には、他の化合物と反応をおこすものや、触媒作用を有するものが多い。したがって、光熱変換層上にアントラセン誘導体やアントラセン前駆体化合物を含む転写層を直接作製することは、アントラセン誘導体やアントラセン前駆体化合物の劣化や不純物の増加を伴い、デバイス性能を低下させる原因となる恐れがある。本発明によれば、光熱変換層表面を不活性化処理し、転写層に光熱変換層が直接触れないようにすることで、このようなアントラセン誘導体やアントラセン前駆体化合物の劣化や不純物の増加を防ぐことができる。また、光熱変換層表面が不活性化されることで、転写の際の熱による転写層およびデバイス基板のダメージを低減することもできる。
【００３０】
本発明における不活性化処理は形成された光熱変換層の表面を処理するために、膜厚方向で不活性化の度合いが異なる。そのため、不活性化処理された部分の明確な厚さを決定することはできないが、おおよそ数ｎｍから数１０ｎｍが好ましい。
【００３１】
光熱変換層表面が不活性化されているかどうかはＸ線光電子分光分析法（ＥＳＣＡ）を用いて分析することができる。また、深さ方向に対して分析を行うことで、不活性化処理されているおおよその厚さを知ることができる。
【００３２】
また、光熱変換層の不活性化処理面の上には区画パターン３４を設けてもかまわない。区画パターンを設けることで、ドナー基板上でパターニングされた転写材料が転写時に混合することを防ぐことができる。区画パターンを形成する材料としては、転写材料の境界を規定し、光熱変換層３３で発生した熱に対して安定である材料・構成であれば特に限定されない。無機物では酸化ケイ素や窒化ケイ素をはじめとする酸化物・窒化物、ガラス、セラミックスなどを、有機物ではポリビニル、ポリイミド、ポリベンゾオキサゾール、ポリスチレン、アクリル、ノボラック、シリコーンなどの樹脂を利用することができる。プラズマテレビにおける隔壁をガラスペースト法により製造する公知技術を使用することもできる。区画パターンの熱導電性は特に限定されないが、区画パターンを介して対向するデバイス基板に熱が拡散するのを防ぐ観点から、熱伝導率が小さい方が好ましい。
【００３３】
また、区画パターンは光熱変換層上の不活性化処理を施していない箇所に設けてもかまわない。区画パターンを光熱変換層上の不活性化処理を施していない箇所に設ける場合の一例を図３に示す。また（ａ）は区画パターン形成後に光熱変換層表面を不活性化処理した場合を示す。この際、（ｂ）に示すように不活性化処理面をパターニングすることで光熱変換層の一部に不活性化処理が施されていない箇所があっても、光熱変換層が不活性化処理されている領域が広いことにより転写層の劣化がほとんど生じないのであれば、かまわない。ただし、転写層と接する光熱変換層はできるだけ少ないほうが好ましい。不活性化処理面をパターニングする方法としてはレーザーアブレーション法やプラズマパターニング法などの直接パターニング法や、光熱変換層表面をフォトレジストにてパターニングしたうえで、開口部に不活性化処理を施し、その後フォトレジストを除去する方法など、公知の技術を利用することができる。
【００３４】
区画パターン３４の成膜方法は特に限定されず、無機物を用いる場合には真空蒸着、ＥＢ蒸着、スパッタリング、イオンプレーティング、ＣＶＤ、レーザーアブレーションなどの公知技術を、有機物を用いる場合には、スピンコート、スリットコート、ディップコートなどの公知技術を利用できる。区画パターンのパターニング方法は特に限定されず、公知のフォトリソ法が利用できる。フォトレジストを使用したエッチング（あるいはリフトオフ）法によって区画パターンをパターニングしてもよいし、例示した上記樹脂材料に感光性を付加させた材料を用いて、区画パターンを直接露光、現像することでパターニングしてもよい。さらに、全面形成した区画パターン層に型を押しつけるスタンプ法やインプリント法、樹脂材料を直接パターニング形成するインクジェット法やノズルジェット法、各種印刷法などを利用することもできる。
【００３５】
区画パターン３４の形状としては、格子状（マトリクス状）構造に限定されるのではなく、例えば、後述の図７で例示するように、ドナー基板３０上に３種類の転写層３７Ｒ、３７Ｇ、３７Ｂが形成されている場合には、区画パターン３４の平面形状がｙ方向に伸びるストライプであってもよい。
【００３６】
また、図４に示すように、転写層３７よりも幅の広い区画パターン３４を形成することもできる。Ｒ、Ｇ、Ｂの３色に対して１色ずつ転写するためである。この場合は、３種類の転写層３７Ｒ、３７Ｇ、３７Ｂがそれぞれ形成された３枚のドナー基板３０を用意して、１枚のデバイス基板にそれぞれを対向させて本発明により転写する工程を３回繰り返すことで、転写層３７Ｒ、３７Ｇ、３７Ｂを１枚のデバイス基板上にパターニングすることができる。転写層３７Ｒ、３７Ｇ、３７Ｂのピッチあるいは間隙を小さくする必要がある高精細パターニングにおいて有効な形状の一例である。
【００３７】
区画パターンの厚さについては特に限定されない。例えば、区画パターン３４が転写層３７と同じ厚さであるか、あるいはより薄いとしても、ドナー基板３０とデバイス基板２０との間隙を保持すれば、転写時に蒸発した転写材料がやや広がって堆積する程度なので、転写層３７Ｒ、３７Ｇ、３７Ｂ間の混合を起こさずに転写することができる。転写材料はデバイス基板の被転写面に直接接しない方が好ましく、また、ドナー基板の転写材料とデバイス基板の被転写面との間隙は、１〜１００μｍ、さらに２〜２０μｍの範囲に保つことが好ましいので、区画パターンの厚さは転写材料の厚さより厚く、また、１〜１００μｍ、さらに２〜２０μｍの厚さであることが好ましい。このような厚さの区画パターンをデバイス基板に対向ざせることで、ドナー基板の転写材料とデバイス基板の被転写面との間隙を一定値に保つことが容易になり、また、蒸発した転写材料が他の区画へ侵入する可能性を低減できる。
【００３８】
区画パターンの断面形状は、蒸発した転写材料がデバイス基板に均一に堆積することを容易にするために、順テーパー形状であることが好ましい。ここで「順テーパー形状」とは区画パターンの光熱変換層側での断面幅が上面側の幅より長い形状をいう。後述の図９で例示するように、デバイス基板１０に絶縁層１４のようなパターンが存在する場合には区画パターン３４の幅よりも絶縁層１４の幅の方が広いことが好ましい。また、位置合わせの際には、区画パターン３４の幅が絶縁層１４の幅に収まるように配置することが好ましい。この場合には、区画パターン３４が薄くても、絶縁層１４を厚くすることで、ドナー基板３０とデバイス基板１０とを所望の間隙に保持することができる。区画パターンの典型的な幅は５〜５０μｍ、ピッチは２５〜３００μｍであるが、用途に応じて最適な値に設計すればよく、特に限定はされない。
【００３９】
区画パターン内に転写材料を配置する際に、後述の塗布法を利用する場合には、溶液が他の区画へ混入したり、区画パターンの上面に乗りあげたりすることを防ぐために、区画パターン上面に撥液処理（表面エネルギー制御）を施すことができる。撥液処理としては、区画パターンを形成する樹脂材料へフッ素系材料などの撥液性材料を混合する方法や、さらに撥液性材料の高濃度領域を表面あるいは上面へ選択形成する方法などがある。
【００４０】
後者の場合の一例を図５に示す。（ａ）は区画パターンよりも広く撥液処理層３５を設計した場合であり、塗布後の溶剤が区画パターン内でとどまり区画パターン上には塗られないため転写材料を有効に使うことができる。（ｂ）は区画パターンよりも狭く撥液処理層３５を設計した場合であり、区画パターン上のエッジ部にも転写材料がぬれ広がるため転写材料を多めに使用するが、区画パターン内のぬれの均一性を上げることができるため転写後の膜厚均一性が向上できる。これらのどちらの場合も状況により選択できる。
【００４１】
また、図６では撥液処理層３５を斜線で表し、パターン上面の一部に撥液処理層３５を形成する様子を示したが、パターン上面全体にわたって撥液処理層３５を形成してもよい。
【００４２】
光熱変換層３３の支持体３１側には必要に応じて反射防止層を形成することができる。さらに、支持体３１の光入射側の表面にも反射防止層を形成してもよい。これらの反射防止層は屈折率差を利用した光学干渉薄膜が好適に使用され、シリコン、酸化ケイ素、窒化ケイ素、酸化亜鉛、酸化マグネシウム、酸化チタンなどの単体や混合薄膜、それらの積層薄膜を使用できる。
【００４３】
転写層３７は、下記一般式（１）で表されるアントラセン誘導体、または一般式（２）で表されるアントラセン前駆体化合物を含有する有機薄膜層である。
【００４４】
【化２】
2012238445.tif 000004
【００４５】
ここで、一般式（１）および（２）中、Ｒ１〜Ｒ１０はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、シアノ基、カルボニル基、カルボキシル基、オキシカルボニル基、カルバモイル基、アミノ基、シリル基、ホスフィンオキサイド基、並びに隣接置換基との間に形成される縮合環の中から選ばれる。一般式（２）中、ＸはＣ＝Ｏ、ＣＨ２、Ｏ、ＣＨＲ１１から選ばれる原子または原子団である。Ｒ１１はアルキル基、アルケニル基、アルコキシ基、アシル基から選ばれる置換基であり、互いに結合を有して環を形成しても良い。
【００４６】
これらの置換基のうち、水素は重水素であってもよい。アルキル基とは、例えば、メチル基、エチル基、ｎ−プロピル基、イソプロピル基、ｎ−ブチル基、ｓｅｃ−ブチル基およびｔｅｒｔ−ブチル基などの飽和脂肪族炭化水素基を示し、これは置換基を有していても有していなくてもよい。置換されている場合の追加の置換基には特に制限は無く、例えば、アルキル基、アリール基およびヘテロアリール基等を挙げることができ、この点は、以下の記載にも共通する。また、アルキル基の炭素数は特に限定されないが、入手の容易性やコストの点から、通常１以上２０以下、より好ましくは１以上８以下の範囲である。
【００４７】
シクロアルキル基とは、例えば、シクロプロピル基、シクロヘキシル基、ノルボルニル基およびアダマンチル基などの飽和脂環式炭化水素基を示し、これは置換基を有していても有していなくてもよい。アルキル基部分の炭素数は特に限定されないが、通常、３以上２０以下の範囲である。
【００４８】
複素環基とは、例えば、ピラン環、ピペリジン環、環状アミドなどの炭素以外の原子を環内に有する脂肪族環を示し、これは置換基を有していても有していなくてもよい。複素環基の炭素数は特に限定されないが、通常、２以上２０以下の範囲である。
【００４９】
アルケニル基とは、例えば、ビニル基、アリル基、ブタジエニル基などの二重結合を含む不飽和脂肪族炭化水素基を示し、これは置換基を有していても有していなくてもよい。アルケニル基の炭素数は特に限定されないが、通常、２以上２０以下の範囲である。
【００５０】
シクロアルケニル基とは、例えば、シクロペンテニル基、シクロペンタジエニル基、シクロヘキセニル基などの二重結合を含む不飽和脂環式炭化水素基を示し、これは置換基を有していても有していなくてもよい。シクロアルケニル基の炭素数は特に限定されないが、通常、２以上２０以下の範囲である。
【００５１】
アルキニル基とは、例えば、エチニル基などの三重結合を含む不飽和脂肪族炭化水素基を示し、置換基を有していても有していなくてもよい。アルキニル基の炭素数は特に限定されないが、通常、２以上２０以下の範囲である。
【００５２】
アルコキシ基とは、例えば、メトキシ基、エトキシ基およびプロポキシ基などのエーテル結合を介して脂肪族炭化水素基が結合した官能基を示し、この脂肪族炭化水素基は置換基を有していても有していなくてもよい。アルコキシ基の炭素数は特に限定されないが、通常、１以上２０以下の範囲である。
【００５３】
アルキルチオ基とは、アルコキシ基のエーテル結合の酸素原子が硫黄原子に置換されたものである。アルキルチオ基の炭化水素基は置換基を有していても有していなくてもよい。アルキルチオ基の炭素数は特に限定されないが、通常、１以上２０以下の範囲である。
【００５４】
アリールエーテル基とは例えば、フェノキシ基など、エーテル結合を介した芳香族炭化水素基が結合した官能基を示し、芳香族炭化水素基は置換基を有していても有していなくてもよい。アリールエーテル基の炭素数は特に限定されないが、通常、６以上４０以下の範囲である。
【００５５】
アリールチオエーテル基とはアリールエーテル基のエーテル結合の酸素原子が硫黄原子に置換されたものである。アリールチオエーテル基における芳香族炭化水素基は置換基を有していても有していなくてもよい。アリールチオエーテル基の炭素数は特に限定されないが、通常、６以上４０以下の範囲である。
【００５６】
アリール基とは、例えばフェニル基、ナフチル基、ビフェニル基、フルオレニル基、フェナントリル基、ターフェニル基、アントラセニル基およびピレニル基などの芳香族炭化水素基、もしくはこれらが複数連結した基を示し、これは無置換でも置換されていてもかまわない。アリール基の炭素数は特に限定されないが、通常、６以上４０以下の範囲である。このようなアリール基が有していても良い置換基はアルキル基、シクロアルキル基、アルケニル基、アルキニル基、アルコキシ基、アリールエーテル基、アルキルチオ基、ハロゲン、シアノ基、アミノ基（アミノ基はさらにアリール基やヘテロアリール基で置換されていてもよい）、シリル基およびボリル基などである。
【００５７】
ヘテロアリール基とは、例えば、フラニル基、チオフェニル基、オキサゾリル基、ピリジル基、キノリニル基、カルバゾリル基などの炭素以外の原子を環内に有する芳香族基を示し、これは置換基を有していても有していなくてもよい。ヘテロアリール基の炭素数は特に限定されないが、通常、２以上３０以下の範囲である。このようなヘテロアリール基が有していても良い置換基は、アリール基が有していても良い置換基と同様である。
ハロゲンとはフッ素、塩素、臭素、ヨウ素である。
【００５８】
カルボニル基とはアシル基やホルミル基など炭素−酸素二重結合を含む置換基を示す。アシル基はホルミル基の水素がアルキル基、アリール基、ヘテロアリール基に置換した置換基を示す。オキシカルボニル基とはｔ−ブチルオキシカルボニル基やベンジルオキシカルボニル基のようにカルボニル基の炭素上にエーテル結合を含む置換基を示す。
【００５９】
カルバモイル基とはカルバミン酸の水酸基を外した置換基を示し、置換基を有していても有していなくてもよい。アミノ基とは、例えばジメチルアミノ基などの窒素化合物基を示し、これは無置換でも置換されていてもかまわない。シリル基とは、例えば、トリメチルシリル基などのケイ素化合物基を示し、これは無置換でも置換されていてもかまわない。シリル基の炭素数は特に限定されないが、通常、３以上２０以下の範囲である。また、ケイ素数は、通常、１〜６である。ホスフィンオキサイド基とはリン−酸素二重結合を含む置換基を示し、これは無置換でも置換されていてもかまわない。
【００６０】
隣接置換基との間に形成される縮合環とは、前記一般式（１）で説明すると、Ｒ１〜Ｒ１０の中から選ばれる任意の隣接２置換基が互いに結合して共役または非供役の縮合環を形成するものである。このような縮合環の一例として例えばＲ３とＲ４が共役系の縮合環を形成したナフタセン、Ｒ３とＲ４およびＲ８とＲ９が共役系の縮合環を形成したペンタセンなどのポリアセン系化合物や、Ｒ２とＲ３が縮合環を形成したベンゾ［a］アントラセンなどのようなオルト縮合型化合物も挙げられる。さらにこれら縮合環は環内構造に窒素、酸素、硫黄原子を含んでいてもよいし、さらに別の環と結合していてもよい。この説明から分かるように、本明細書において「一般式（１）で表されるアントラセン誘導体」「一般式（２）で表されるアントラセン前駆体化合物」というときには、それぞれ、ナフタセン誘導体、ペンタセン誘導体などのポリアセン誘導体、ナフタセン前駆体化合物、ペンタセン前駆体化合物などのポリアセン前駆体化合物などを含む概念である。
【００６１】
例えば上記ナフタセン誘導体は下記一般式（３）で表される構造であり、同様に、ナフタセン前駆体化合物の場合は下記一般式（４）で表される。
【００６２】
【化３】
2012238445.tif 000005
【００６３】
ここで、一般式（３）および（４）中、Ｒ１２〜Ｒ２３はそれぞれ同じでも異なっていてもよく、水素、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン、シアノ基、カルボニル基、カルボキシル基、オキシカルボニル基、カルバモイル基、アミノ基、シリル基、ホスフィンオキサイド基、並びに隣接置換基との間に形成される縮合環の中から選ばれる。一般式（４）中、ＹはＣ＝Ｏ、ＣＨ２、Ｏ、ＣＨＲ２４から選ばれる原子または原子団である。Ｒ２４はアルキル基、アルケニル基、アルコキシ基、アシル基から選ばれる置換基であり、互いに結合を有して環を形成しても良い。
【００６４】
これらの置換基の説明は上記Ｒ１〜Ｒ１１の説明と同様である。
【００６５】
なお、一般式（１）で表されるアントラセン誘導体の例としては、以下のようなものが挙げられる。
【００６６】
【化４】
2012238445.tif 000006
【００６７】
【化５】
2012238445.tif 000007
【００６８】
【化６】
2012238445.tif 000008
【００６９】
【化７】
2012238445.tif 000009
【００７０】
【化８】
2012238445.tif 000010
【００７１】
一般式（１）で表されるアントラセン誘導体の例は上記に限られず、特許第４３０８３１７号（特に００３３〜００５７）、国際公開ＷＯ２００７／０９７１７８号パンフレット（特に００１５〜００２４）、特許第３７１２７６０号（特に００１１〜００３９）等に挙げられる上記以外のアントラセン誘導体も好ましく用いることができる。また、そのようなアントラセン誘導体のなかでもナフタセン、ペンタセンなどの場合は、構造異性体を有するものをより好ましく用いることができる。その中でも特に２置換ナフタセン、４置換ナフタセン、２置換ペンタセンなどが特に好ましい。ここで、２置換ナフタセンはナフタセン骨格の５位と１２位が置換されたものであることが好ましい。また、４置換ナフタセンはナフタセン骨格の５位、６位、１１位および１２位が置換されたものであることが好ましい。また、２置換ペンタセンはペンタセン骨格の６位と１３位が置換されたものであることが好ましい。
【００７２】
また、一般式（２）で表されるアントラセン前駆体化合物の例としては、以下のようなものが挙げられる。
【００７３】
【化９】
2012238445.tif 000011
【００７４】
【化１０】
2012238445.tif 000012
【００７５】
また、本発明で用いられるアントラセン誘導体およびアントラセン前駆体化合物は公知の方法により合成することができる。アントラセン誘導体を合成するには、例えば、アントラセンのハロゲン化物にアリールボロン酸をパラジウム触媒などを用いてクロスカップリングさせる方法などが挙げられる。また、ナフタセンの５位および１２位をアリール基と連結する方法として、ハロゲン化アリールと５，１２−ナフタセンキノンをｎ−ブチルリチウムを用いて連結した後、スズ触媒で還元する方法などが挙げられる。また、アントラセン前駆体化合物を合成するには、対応するアントラセン誘導体を利用する方法が挙げられる。例えば、２位および６位にアリール基を連結したアントラセン誘導体の９位および１０位にＤｉｅｌｓ−Ａｌｄｅｒ反応で炭酸ビニレンを付加させた後、加水分解を行い、さらにこれをＳｗｅｒｎ酸化することでジケト架橋構造を形成することができる。また、Ｊｏｕｒｎａｌ  ｏｆ  Ｔｈｅ  Ａｍｅｒｉｃａｎ  Ｃｈｅｍｉｃａｌ  Ｓｏｃｉｅｔｙ、１９６５年、８７巻、２０号、４６４９−４６５１頁等に挙げられる方法により、エチレン架橋構造を形成することができる。
【００７６】
本発明で用いられるアントラセン誘導体およびアントラセン前駆体化合物は、これらの合成過程で使用した原料や副生成物などの不純物を除去しておくことが好ましい。不純物の除去方法として、例えば、シリカゲルカラムグラフィー法、再結晶法、再沈澱法、ろ過法、昇華精製法などを用いることができる。これらの方法を２種以上組み合わせてもよい。
【００７７】
転写層３７の厚さは、それらの機能や転写回数により調整することができる。本発明の好適なパターニング薄膜である有機ＥＬ発光層の場合は、１回転写分の転写材料の厚さは１０〜１００ｎｍが好ましく、より好ましくは２０〜５０ｎｍである。
【００７８】
転写層の形成方法は特に限定されず、真空蒸着やスパッタリングなどのドライプロセスを利用して、ドナー基板上に全面形成する方法が挙げられる。大型化に対応が容易な方法として、転写材料と溶媒を含有する溶液をドナー基板上に塗布し、前記溶媒を乾燥させて転写層を形成することが好ましい。塗布法としては、インクジェット、ノズル塗布、電界重合や電着、オフセットやフレキソ、平版、凸版、グラビア、スクリーンなどの各種印刷などを例示できる。
【００７９】
転写材料と溶媒とからなる溶液を塗布法で用いる場合、溶媒としては、アルコール、炭化水素、芳香族化合物、複素環化合物、エステル、エーテル、ケトンなど公知の材料を使用することができ、具体的には、トルエン、キシレン、クロロベンゼン、クロロホルム、ジクロロメタン、ジクロロエタン、酢酸エチル、テトラヒドロフラン、トリメチルベンゼン、γ―ブチロラクトン、ｎ−メチルピロリドン、テトラリン、ｏ−ジクロロベンゼン、トリクロロベンゼン、安息香酸エチル、などの汎用溶媒が挙げられ、使用する塗布方法に見合った沸点、粘性のものを選択することができる。また、これらの溶媒は単独で用いてもよいし、複数の溶媒を混合して用いてもよい。また、超音波照射や加熱処理を加えて溶解してもよく、溶解後、ろ過の工程を加えてもかまわない。
【００８０】
特に、一般式（２）で表されるアントラセン前駆体化合物は、一般式（１）で表されるアントラセン誘導体よりも一般的に溶解性が高いため、塗布法による転写層の形成に好適に用いることができる。
【００８１】
また、転写材料は一般式（１）で表されるアントラセン誘導体や一般式（２）で表されるアントラセン前駆体化合物を複数含有していてもよい。また、作製するデバイスの種類に応じてそれ以外の化合物を含有していてもよく、例えば、転写層を有機ＥＬ素子の発光層として用いる場合は、ドーパントとしての性能を示す材料を含有していてもかまわない。ドーパント材料としては公知のものを用いることができ、例えば、インデノペリレン、ピロメテンおよびそれらの誘導体などが挙げられる。
【００８２】
図１では、ドナー基板上の転写層が１種類である場合を例示したが、本発明は、図７に示すように転写層３７がＲ、Ｇ、Ｂのように複数種類である場合にも適用できる。図７においては３種類だが、もちろん、２種類でも４種類以上でもよい。このような場合、少なくとも１種類の転写層に一般式（１）で表されるアントラセン誘導体や一般式（２）で表されるアントラセン前駆体化合物が含まれていればよい。
【００８３】
一般式（２）で表されるアントラセン前駆体化合物は変換処理を施すことで、一般式（１）で表されるアントラセン誘導体へと構造変換することができる。有機ＥＬ素子をはじめとするデバイスにおいては、アントラセン誘導体の状態で高い性能を示すことから、アントラセン前駆体化合物を成膜した場合は、次いで変換処理を施すことが好ましい。
【００８４】
ここで述べる変換処理とは、加熱や光照射、薬液との接触などによってアントラセン前駆体化合物の構造変化を引き起こし、アントラセン誘導体へと変換する処理である。この場合、構造変化を引き起こす因子としては、デバイスの特性を低下させないために、デバイスの構成材料の内部に残存しないものが好ましい。したがって、加熱や光照射などの処理や、揮発性化合物による処理などが好ましい。揮発性化合物とは、塩酸エーテル錯体、アンモニアガスなど、処理後に残らない酸やアルカリなどを言う。
【００８５】
加熱にはホットプレートやイナートオーブン、赤外線ヒーターなどを用いることができる。また、光照射により構造を変換させる場合には、紫外光〜可視光を用いるのが好ましい。ただし、用いる前駆体化合物によっては紫外光による望まない光反応が生じる場合もあるため、可視光を用いることがより好ましい。
【００８６】
また、薬液との接触により構造を変換させる場合には、薬液を溜めた貯蔵層に基板を浸漬する方法や薬液をスプレー塗布する方法などを例示できる。いずれの場合も薬液と接触させた後に加熱して変換を促進しても良い。また変換後に薬液を洗浄する工程を導入しても良い。
【００８７】
本発明で用いるアントラセン誘導体は劣化しやすいことから、アントラセン前駆体化合物に変換処理を施す場合は、変換後のアントラセン誘導体に他の物質が接触する要因が少ない、光照射及び／または加熱処理による構造変化が特に好ましい。さらに、これらの反応を行う際には、アントラセン誘導体の劣化を抑えるために、真空中もしくは不活性条件下にて行なうことが好ましい。
【００８８】
前記変換反応の具体例としてＲｅｔｒｏ  Ｄｉｅｌｓ−Ａｌｄｅｒ反応、キレトロピー反応、脱炭酸反応、カルボニル化合物からの脱カルボニル反応、脱酸素反応などが挙げられる。このような反応ごとに最適な変換処理を選択することができる。例えば、一般式（２）においてＸがＣ＝Ｏの場合は光照射による脱カルボニル反応、ＸがＣＨ２の場合は加熱によるエチレンの脱離反応などが挙げられ、脱カルボニル反応やエチレンの脱離反応は脱離基が気体であり、転写層中に残らないことから好ましく用いることができる。例えば、前述の化合物［７９］、化合物［８１］、化合物［８３］は、光照射によって一酸化炭素が２分子脱離し、それぞれ化合物［３２］、化合物［３３］、化合物［３４］へと変換される。
【００８９】
ドナー基板上のアントラセン誘導体の劣化の程度は、高速液体クロマトグラフィー−紫外吸光光度計法にて分析することで判断することができる。
【００９０】
この分析方法における具体的な分析条件を述べる。充填材にはシリカゲルを用い、中でもオクタデシル基結合型シリカゲル、オクチル基結合型シリカゲル、フェニル基結合型シリカゲルが好適に用いられ、これらはアントラセン誘導体およびアントラセン前駆体化合物の種類によって選択することができる。移動相にはアセトニトリル、テトラヒドロフラン、蒸留水、リン酸水溶液、メタノールなどを用いることができ、これらを組み合わせて用いてもよい。中でも、アセトニトリルのみ、もしくはアセトニトリル―リン酸水溶液混合溶媒を用いることで、高い分離能にて検出することができる。またこのときの移動相の送液圧力は３５ＭＰａから５０ＭＰａ程度とすることが好ましい。
【００９１】
なお、本発明のアントラセン誘導体およびアントラセン前駆体化合物を含有する転写用ドナー基板は、有機ＥＬ素子の発光材料の転写基板として好適に用いられるが、有機ＴＦＴや光電変換素子、各種センサーなどのデバイスを構成する薄膜を形成する材料として用いてもかまわない。
【００９２】
次に、本発明のドナー基板を用いて転写層をデバイス基板に転写する方法について説明する。図８は本発明におけるドナー基板への光照射方法の一例を示す断面図である。図８（ａ）において、ドナー基板３０は、支持体３１、光熱変換層３３、不活性化処理面３６、区画パターン３４、区画パターン内に存在する１種類の転写層３７からなり、デバイス基板２０は支持体２１のみからなる。転写層３７が存在する部分のみを狙ってレーザーに代表される光を照射しても良いが、図８（ｂ）に示すように、ドナー基板３０の支持体３１側から光を入射して、転写層３７の少なくとも一部と区画パターン３４の少なくとも一部とが同時に加熱されるように光を光熱変換層３３に照射することができる。このような配置をとることで、区画パターン３４と転写層３７との境界での温度低下が抑制されるので、境界に存在する転写材料を十分に加熱して転写し、均一な転写膜２７を得ることができる。
【００９３】
図８（ｂ）では、転写層３７が加熱されて蒸発し、デバイス基板２０の支持体２１に転写膜２７として堆積している課程を模式的に示している。この時点で光照射を止める（光照射部分の移動により、この部分の光照射を終了する）こともできるし、このまま光照射を継続して、転写層３７の右側部分全てを転写し、その後、左側部分を転写することもできる。本発明では、材料や光照射条件を選べば、転写層３７が膜形状を保持した状態でデバイス基板２０の支持体２１に到達するアブレーションモードを使用することもできる。しかし、材料へのダメージを低減する観点からは、転写層３７が１〜１００個の分子（原子）にほぐれた状態で蒸発し、転写される蒸着モードを使用する方が好ましい。
【００９４】
図８（ｃ）は、転写層３７の幅よりも広い光を、転写層３７の全幅と区画パターン３４の幅の一部とが同時に加熱されるように光を光熱変換層３３に照射する、本発明の好ましい態様の１つを示すものである。この配置によれば目的とする転写膜２７のパターンを１回の転写で効率よく得ることができる。あるいは、１回目の光照射で転写層３７の膜厚の半分を転写し、２回目の光照射で残りの半分を転写することで、転写層３７への負荷をより低減することもできる。
【００９５】
１枚のドナー基板３０に対して光を光熱変換層３３に複数回に分けて照射することで、転写層３７を膜厚方向に複数回に分割して転写することは、本発明の特に好ましい転写方法である。これにより、転写層３７だけでなく区画パターン３４やデバイス基板２０上に成膜された下地層などの最高到達温度を低下させられるので、ドナー基板の損傷やデバイスの性能低下を防止することができる。分割する場合、その回数ｎは限定されないが、少なすぎると上記の低温下効果が十分に発揮されず、多すぎると累積の加熱時間が長くなることによる弊害が生じるので、５回以上５０回以下の範囲が好ましい。
【００９６】
１画素に対応する転写材料のみを部分的に転写する従来方式において、膜厚方向にｎ回に分割して転写しても、材料劣化を抑制する効果は得られるが、基板１枚あたりの処理時間が概略ｎ倍になるために、生産性が大きく低下するという問題があった。しかし、本発明では、ｍ個（ｍは２以上の整数）の転写材料を一括して転写することもできるから、生産性を維持することができる。特に、ｍ≧ｎの条件を満たす幅の広い光を用いると、従来方式と同等以上の高い生産性を確保できるため好ましい。ディスプレイの製造では大型基板でも１枚あたり２分前後で処理する必要がある。レーザーのスキャン速度を標準的な０．６ｍ／ｓ、基板の一辺が３ｍと仮定した場合には、２４回（１２往復）のスキャンで２分を要することを考慮すると、分割回数ｎは１５回以上３０回以下の範囲が特に好ましい
転写層３７Ｒ、３７Ｇ、３７Ｂは、それぞれ異なる蒸発速度の温度特性をもつことが珍しくない。したがって、例えば後述する図９に示すように幅の広い均一光を照射した場合に、転写層３７Ｂは１回目の照射で全膜厚が転写されるが、３７Ｒと３７Ｇはそれぞれ半分の膜厚だけが転写されることがある。この場合には、２回目の照射によって３７Ｒと３７Ｇの残りの転写を完了させることが可能である。このとき、１回目の照射後にはドナー基板３０上に転写層３７Ｂは存在しないが、１回目と同じ配置で２回目の照射をすることができる。同様の考え方で、例えば、３７Ｒを１０回、３７Ｇを７回、３７Ｂを５回などに分割して転写することができる。また、初めから転写層３７Ｂが形成されておらず、３７Ｒと３７Ｇのみが形成されたドナー基板を用いることもできる。
【００９７】
転写層３７Ｒ、３７Ｇ、３７Ｂが有機ＥＬ素子の発光材料である場合には、転写材料がホスト材料とドーパント材料との混合物であり、それらが異なる蒸発速度の温度特性をもつことが珍しくない。例えば、ホスト材料と比較してドーパント材料の蒸発温度が低い場合に、低温かつ長時間の加熱ではドーパント材料が先に全て蒸発してしまうという現象が起こりやすい。一方、ある程度以上の高温加熱では、ホスト材料とドーパント材料が実質的に同じ比率のまま蒸発するフラッシュ蒸発と呼ばれる現象を利用できるようになる。本発明では、光照射時間と光照射強度だけでなく転写回数も制御することができるので、材料劣化を抑制しつつ、フラッシュ蒸発に準ずる適度な高速蒸発条件を探し出すことが比較的容易になる。したがって、転写前後でホスト材料とドーパント材料比率の変わらない転写を実現することが可能である。
【００９８】
また、１回の光照射で転写層３７の膜厚の約半分をあるデバイス基板に転写し、残りの約半分を別のデバイス基板に転写するなど、１枚のドナー基板３０を用いて２枚のデバイス基板２０への転写を行うこともできる。各デバイス基板へ転写する転写材料の膜厚を調整すれば、１枚のドナー基板から３枚以上のデバイス基板への転写も可能である。
【００９９】
図８（ｃ）で例示した光照射の配置において、図８（ｄ）に示すように光照射の位置がδだけ変位したとても、転写層３７の全幅と区画パターン３４の幅の一部とが同時に加熱されることに変わりないので、同様に均一な転写膜２７を得ることができる。
【０１００】
転写層が一般式（２）で表されるアントラセン前駆体化合物である場合、その変換工程は、転写工程の前に行われる態様（方法I）や、転写工程と同時に行われる態様（方法II）が好ましい。方法Iの場合には、ドナー基板上に一般式（２）で表されるアントラセン前駆体化合物が塗布された後に、前記の方法で一般式（１）で表されるアントラセン誘導体への変換を行ってから、デバイス基板への転写を行う。方法IIの場合には、ドナー基板上に一般式（２）で表されるアントラセン前駆体化合物が塗布された後に、ドナー基板とデバイス基板を重ね合わせ、デバイス基板への転写を行うが、この転写時の加熱や光照射によるエネルギーを利用して、前駆体化合物を一般式（１）で表されるアントラセン誘導体へと変換しながら転写を行う。転写を近赤外光のレーザー光で行う場合は、転写用のレーザー光と変換用の光を同時に照射することも可能である。これらの中でも、方法Iのほうが、前駆体材料からデバイス材料への変換を均一かつ高い変換率で行うことができるため好ましい。
【０１０１】
次に、本発明のドナー基板を用いてデバイスを製造する方法について説明する。本発明において、デバイスとは有機ＥＬ素子をはじめとし、有機ＴＦＴや光電変換素子、各種センサーなどをいう。有機ＴＦＴでは有機半導体層や絶縁層、ソース、ドレイン、ゲートの各種電極などを、有機太陽電池では電極などを、センサーではセンシング層や電極などを本発明によりパターニングすることができる。以下では、有機ＥＬ素子を例に挙げてその製造方法について説明する。
【０１０２】
図９および図１０は、本発明の薄膜パターニング方法の一例を示す断面図および平面図である。なお、本明細書中で使用する図は、カラーディスプレイにおける多数の画素を構成するＲＧＢ副画素の最小単位を抜き出して説明している。また、理解を助けるために、横方向（基板面内方向）に比較して縦方向（基板垂直方向）の倍率を拡大している。
【０１０３】
図９において、ドナー基板３０は、支持体３１、光熱変換層３３、不活性化処理面３６、区画パターン３４、区画パターン内に存在する転写層３７（有機ＥＬのＲＧＢ各発光材料の塗布膜）からなり、この転写層３７の少なくとも一部に一般式（１）で表されるアントラセン誘導体または一般式（２）で表されるアントラセン前駆体化合物を含む。有機ＥＬ素子（デバイス基板）１０は、支持体１１、その上に形成されたＴＦＴ（取出電極込み）１２と平坦化膜１３、絶縁層１４、第一電極１５、正孔輸送層１６からなる。なお、これらは例示であるため、後述のように各基板の構成はこれらに限定されない。
【０１０４】
ドナー基板３０の区画パターン３４と、デバイス基板１０の絶縁層１４との位置を合わせた状態で、両基板は対向するように配置される。ドナー基板３０の支持体３１側からレーザーを入射して光熱変換層３３に吸収させ、光熱変換層３３で発生し不活性層３６を通した熱により転写層３７Ｒ、３７Ｇ、３７Ｂを同時に加熱・蒸発させ、それらをデバイス基板１０の正孔輸送層１６上に堆積させることで、発光層１７Ｒ、１７Ｇ、１７Ｂを一括して転写、形成するものである。転写層３７Ｒ、３７Ｇ、３７Ｂに挟まれる区画パターン３４の全域と、転写層３７Ｒ、３７Ｂの外側に位置する区画パターン３４の一部の領域が転写層３７と同時に加熱されるようにレーザーを照射することが可能である。
【０１０５】
さらに、本発明の好ましい形態の１つとして、区画パターンの厚さを転写材料より厚くする場合には、区画パターンのうち転写層より厚い部分の温度はそれほど上昇しない。区画パターンは下から加熱されるので、上の方は距離があるので暖まりにくいからである。そのため、区画パターンを通じてデバイス基板が高温に加熱されることもなく、区画パターンからの脱ガスの影響などもほとんどなく、デバイス性能が悪化しない。
【０１０６】
また、本発明によれば、区画パターンに隔てられて存在する異なる転写材料に対して、区画パターンを跨ぐようにして同時に光を照射して加熱できるので、異なる転写材料を一括して転写できる。例えば、有機ＥＬディスプレイにおけるＲＧＢ各発光層を本発明によりパターニングする場合は、ＲＧＢ各発光層を一組としてまとめて転写することができるので、ＲＧＢ各発光層に順次光を照射する必要があった従来法と比べてパターニング時間の短縮が可能になる。
【０１０７】
光は光熱変換層で十分に吸収されるために、異なる光吸収スペクトルをもつＲＧＢ各発光層でも同一の光源を用いて同程度の温度に加熱することができ、透過光によりデバイス基板が加熱される心配もない。また、不活性層を有することで、転写層が光熱変換層と接することによって生じる材料劣化を低減することができる。区画パターンが存在することで、隣接する異なる転写材料同士が混合したり、その境界位置の揺らぎがある部分の転写を排除できるので、一括転写してもデバイス性能を損なうことがない。
【０１０８】
また、区画パターンはフォトリソグラフィ法などにより高精度にパターニングすることができるために、異なる転写材料の転写パターンの隙間を最小にすることができる。これは、より開口率を高めて耐久性に優れた有機ＥＬディスプレイを作製できるという効果につながる。
【０１０９】
図１０は、図９におけるレーザー照射の様子をドナー基板３０の支持体３１側から見た模式図である。全面に形成された光熱変換層３３があるために、支持体３１（ガラス板）側から不活性化処理面３６や区画パターン３４、転写層３７Ｒ、３７Ｇ、３７Ｂは実際には見えないが、レーザーとの位置関係を説明するために点線にて図示した。レーザービームは矩形をしており、転写層３７Ｒ、３７Ｇ、３７Ｂを跨ぐようにして照射され、かつ、転写層３７Ｒ、３７Ｇ、３７Ｂの並びに対して垂直方向にスキャンされる。なお、レーザービームは相対的にスキャンされればよく、レーザーを移動させても、ドナー基板３０とデバイス基板２０とのセットを移動させても、その両方でもよい。
【０１１０】
ディスプレイ用途でよく見られるように、転写層３７Ｒ、３７Ｇ、３７Ｂの組がその並びのｘ方向にｋ回、その垂直のｙ方向にｈ回繰り返し形成されている場合は、例えば、ｍ組（ｍは２以上ｋ以下の数）の転写層３７Ｒ、３７Ｇ、３７Ｂに光を同時照射しながら、ｙ方向に光をスキャンすることで、転写時間を１／ｍ程度に短縮することができる。
【０１１１】
ｍ＝ｋの場合には、図１１（ａ）に示すように、ドナー基板３０の転写領域３８の全幅を覆うような光を照射することで、１回のスキャンで全転写材料を一括転写することもできる。この配置では、ドナー基板３０に対する光照射の位置合わせを大幅に軽減できる。図１１（ｂ）に示すように、基板上に転写領域３８が複数存在する場合には、それらを一括転写することも可能である。デルタ配列と呼ばれるように、ＲＧＢの各副画素が一直線に並んでいない場合でも、照射光を直線的にスキャンできるために、容易に転写を実施できる。
【０１１２】
ｍ＜ｋの場合は、例えば図１２（ａ）に示すようにドナー基板３０の転写領域３８の半分程度の幅を覆うような光を照射し、図１２（ｂ）に示すように次のスキャンで残りの半分に光を照射し、２回のスキャンで全転写材料を転写することができる（ｍ≒ｋ／２の場合）。さらに、図１３に示すように、スキャン方向に段違いの位置関係にある２つの光を同時にスキャンすることで、上記２回のスキャンと同様に前転写材料層３７を転写することもできる。光源の最大出力や光の均一性などの制約から転写領域３８の全幅を覆う１つの光を得ることが難しい場合でも、このようにすることで、擬似的に１回のスキャン（ｍ＝ｋ）と同様に全転写材料を一括転写することができる。もちろん、図１４に示すように、光の幅をさらに狭くして、数を増やすことでも同様の効果を得ることができる。
【０１１３】
複数の光は、図１５に示すように、オーバーラップさせることもできる。光が全転写領域を最終的に照射すればよく、照射光の幅や、照射の順番、オーバーラップの度合いなどは、多様な転写条件から最適なもの選択することができる。中でも、２種類以上の転写層３７のうち特定の転写材料層の位置で光をオーバーラップさせることが好ましい。図１５に模式的に示したように、光の境界位置では不可避的に温度勾配が生じて、その影響は転写層３７の種類によって少しずつ異なる。ランダムな位置で光をオーバーラップさせると、異なるムラの状態をもつ転写膜１７が２種類以上生じることになるので、それらを同時に抑制することが難しくなる。一方、温度勾配の影響が特定の転写膜に限定されれば、ムラが発生しにくい転写材料層を選択し、さらにそのムラを最小限にする光照射条件を選択することができるので、影響を最小限に抑制することが可能になる。
【０１１４】
特定の転写材料層の選択方法は特に限定されない。最終的に得られるデバイスにおいてムラが最小化されるように、転写層３７の中で転写温度が最低（または最高）のものや、熱分解温度が最高（または最低）のもの、あるいは膜厚が最も薄い（または最も厚い）ものなど、目的に応じて選択すればよい。
【０１１５】
２種類以上の異なる転写材料がそれぞれ、ホスト材料とドーパント材料のような２種類以上の材料の混合物からなる場合は、該２種類以上の材料の昇華温度の差が最も小さい組み合わせの転写材料の転写層３７（例えば、３７Ｇ）の位置で光をオーバーラップさせることが好ましい。有機ＥＬ素子では特にホスト材料とドーパント材料との組成比が発光性能に大きく影響することが知られているが、上記の方法によれば、オーバーラップ位置における温度勾配の影響で転写膜１７の組成比が変化する割合を最も小さくして、転写膜１７に生じるムラを抑制し、良好な発光特性を保つことができる。
【０１１６】
また、２種類以上の異なる転写層の中に１種類の材料からなる転写層が含まれている場合は、該１種類の材料からなる転写層３７の位置で光をオーバーラップさせることが好ましい。この場合、この転写材料層では組成比の変化を考慮しなくてもよいので、オーバーラップ位置における温度勾配の影響が極めて小さくなる。
【０１１７】
上記の一括転写の例において、転写層３７Ｒ、３７Ｇ、３７Ｂが異なる蒸発温度（蒸気圧の温度依存性）を有する場合は、最高の蒸発温度をもつ転写材料に合わせて、１回の光照射で一括転写をしてもよい。逆に、例えば、転写層３７Ｒが最低の蒸発温度をもつ場合には、１回の光照射で転写層３７Ｒは全部、３７Ｇ、３７Ｂは一部を転写しておき、再度の光照射により３７Ｇ、３７Ｂの残りを転写してもよく、さらに、３回以上の転写に分けてもよい。転写時間を１／ｍ程度に短縮できるので、同じ時間をかけてｍ回の転写に分けることで、転写層３７へのダメージをより軽減することが可能になる。転写プロセスに割ける時間と転写材料へのダメージを考慮しながら、多様な転写条件から最適なもの選択することができる。
【０１１８】
図１６は、本発明の一括転写の別の例を示すものである。転写層３７Ｇの幅と区画パターン３４の幅との合計に相当する幅の光を、転写層３７Ｒ、３７Ｇに跨るように照射することで、転写層３７Ｒおよび３７Ｇのそれぞれ一部を一括転写する。照射光の幅の分だけ次の照射光の位置をシフトさせながら、この転写方法を何回も繰り返すことによって、最終的に全転写層３７Ｒ、３７Ｇ、３７Ｂの転写を完了する。この方法では、照射光とドナー基板との位置関係を厳密に制御する必要がない。さらに、次の照射光の位置を厳密に前の照射光の幅の分だけずらす必要はなく、オーバーラップさせてもよい。光が全転写領域を最終的に照射すればよく、照射光の幅や、照射の順番、オーバーラップの度合いなどは特に限定されるものではない。前述のデルタ配列でも照射光を直線的にスキャンすることができる。
【０１１９】
上記一括転写の大きな効果は、既に述べたとおり、光を照射する位置を従来法ほど厳密に制御する必要がなくなる点である。例えば、大気中に置かれた光源から真空中に置かれたドナー基板３０に光を照射する場合には、従来法では、大気と真空とを隔てる透明窓によって生じる微小な光路変化が無視できないので、光源や光のスキャン機構を全て真空中に入れる必要があり、大きな装置上の負担を強いるという問題があった。一方、本発明の方法では上記の光路変化は無視でき得るので、光照射装置だけでなく、転写プロセス装置全体の機構も簡素化できる。
【０１２０】
また、上記一括転写には別の効果がある。幅の広い光の照射範囲内では、レーザー転写で問題となってきた横方向の熱拡散が起きないので、レーザーを比較的低速でスキャンするなどして、光を比較的長時間照射することが可能になる。そのため、転写材料の最高到達温度の制御がより容易となり、転写時に転写材料にダメージを与えることなく高精度パターニングできるので、デバイス性能の低下を最小限に抑制できる。また、転写材料へのダメージが低減されることは、同時に区画パターンへのダメージも低減されることになり、区画パターンを有機材料で形成しても劣化が起こりにくくなる。そのため、ドナー基板を複数回に渡って再利用でき、パターニングに掛かるコストを低減できる。
【０１２１】
上記では、矩形の光をｙ方向にスキャンする例を挙げたが、図１７に示すように、転写層３７Ｒ、３７Ｇ、３７Ｂの並びのｘ方向にスキャンすることもできる。また、スキャン速度や光強度は一定である必要はなく、ｘ方向へのスキャンでは、例えば、転写層３７Ｒ、３７Ｇ、３７Ｂの各蒸発温度に最適な条件になるように、スキャン速度や光強度をスキャン中に変調することもできる。スキャン方向は、ｘ方向あるいはｙ方向の区画パターン３４に沿う方向が好ましいが、特に限定されるものではなく、斜め方向にスキャンすることもできる。
【０１２２】
スキャン速度は特に限定されないが、０．０１〜２ｍ／ｓの範囲が一般的に好ましく使用される。光の照射強度が比較的小さく、より低速でスキャンすることで転写材料へのダメージを低減する場合には、スキャン速度は０．６ｍ／ｓ以下、さらに０．３ｍ／ｓ以下であることが好ましい。上記の分割転写のように、分割回数を増やすことで全体の低温下を図る場合には、１回のスキャン当たりの投入熱量を減らすために、スキャン速度は比較的高速の０．３ｍ／ｓ以上であることが好ましい。
【０１２３】
照射光の光源としては、容易に高強度が得られ、照射光の形状制御に優れるレーザーを好ましい光源として例示できるが、赤外線ランプ、タングステンランプ、ハロゲンランプ、キセノンランプ、フラッシュランプなどの光源を利用することもできる。レーザーでは、半導体レーザー、ファイバーレーザー、ＹＡＧレーザー、アルゴンイオンレーザー、窒素レーザー、エキシマレーザーなど公知のレーザーが利用できる。本発明における目的の１つは、転写材料へのダメージを低減することであるから、短時間に高強度の光が照射される間欠発振モード（パルス）レーザーより、連続発信モード（ＣＷ）レーザーの方が好ましい。
【０１２４】
照射光の波長は、照射雰囲気とドナー基板の支持体における吸収が小さく、かつ、光熱変換層において効率よく吸収されれば特に限定されない。従って、可視光領域だけでなく紫外光から赤外光まで利用できる。ドナー基板の好適な支持体の材料を考慮すると、好ましい波長領域として、３００ｎｍ〜５μｍを、更に好ましい波長領域として、３８０ｎｍ〜２μｍを例示することができる。
【０１２５】
照射光の形状は上記で例示した矩形に限定されるものではない。線状、楕円形、正方形、多角形など転写条件に応じて最適な形状を選択できる。複数の光源から重ね合わせにより照射光を形成してもよいし、逆に、単一の光源から複数の照射光に分割することもできる。図１８に示すように、スキャン方向の幅が階段状の光をスキャンすることで転写層３７Ｒ、３７Ｇ、３７Ｂへの各照射時間（加熱時間）を調整し、転写層３７Ｒ、３７Ｇ、３７Ｂの各蒸発温度に最適化した一括転写を実施することができる。照射光の強度ムラに対応して光のスキャン方向の幅を変調して、照射エネルギー密度（照射強度×照射時間）を一定にすることもできる。また、図１９に示すように、矩形の光を斜めに照射する配置でｙ方向にスキャンしてもよい。照射光の形状（幅）が固定されている場合に、光学系の大きな変更を必要とせずに、多様なピッチを有する転写に対応することができる。
【０１２６】
また、図２０（ａ）に示すように、ドナー基板３０の転写領域３８の全領域を覆う光を照射することもできる。この場合には、照射光をスキャンさせることなく全転写材料を一括転写することができる。さらに、図２０（ｂ）に示すように、ドナー基板３０の転写領域３８を部分的に覆う光を照射し、次に未照射の部分を照射するステップ照射を使用してもよい。この場合も、照射光の前後の位置をオーバーラップさせてもよいので、光照射の位置合わせを大幅に軽減できる。
【０１２７】
照射強度や転写材料の加熱温度の好ましい範囲は、照射光の均一性、照射時間（スキャン速度）、ドナー基板の支持体や光熱変換層や不活性層の材質や厚さ、反射率、区画パターンの材質や形状、転写材料の材質や厚さなど様々な条件に影響される。本発明では、光熱変換層に吸収されるエネルギー密度が０．０１〜１０Ｊ／ｃｍ２ の範囲となり、転写材料が２２０〜４００℃の範囲に加熱される程度の照射条件を整えることが目安となる。
【実施例】
【０１２８】
以下、実施例をあげて本発明を説明するが、本発明はこれらの実施例によって限定されるものではない。
【０１２９】
ＨＰＬＣ（（株）島津製作所製）の充填材にはオクチル基結合型シリカゲル、移動相にアセトニトリルを用いて測定を行った。
【０１３０】
光熱変換層表面が不活性化されているかの確認はＸ線光電子分光装置（（株）アルバック・ファイ製）を用いて行った。
【０１３１】
実施例１
ドナー基板を以下のとおり作製した。支持体として無アルカリガラス基板を用い、洗浄／ＵＶオゾン処理後に、光熱変換層として厚さ０．２μｍのチタンをスパッタリング法により全面形成し、続けて窒素プラズマ処理を３０分行うことで光熱変換層表面を窒化チタンとした。次に、前記不活性層を積層した光熱変換層をＵＶオゾン処理した後に、上にポジ型ポリイミド系感光性コーティング剤（東レ株式会社製、ＤＬ−１０００）をスピンコート塗布し、プリベーキング、ＵＶ露光した後に、現像液（東レ株式会社製、ＥＬＭ−Ｄ）により露光部を溶解・除去した。
【０１３２】
このようにパターニングしたポリイミド前駆体膜をホットプレートで３５０℃、１０分間ベーキングして、ポリイミド系の区画パターンを形成した。この区画パターンの高さは２μｍで、断面は順テーパー形状であった。区画パターン内部には幅８０μｍ、長さ２８０μｍの不活性層を積層した光熱変換層を露出する開口部が、それぞれ１００、３００μｍのピッチで配置されていた。この基板上に、化合物［３４］を０．４重量%含むクロロホルム溶液をスピンコート塗布・乾燥し、区画パターン内（開口部）に化合物［３４］からなる平均厚さ４０ｎｍの転写材料を形成した。このとき使用した化合物［３４］のクロロホルム溶液の純度をＨＰＬＣにて分析し、検出ピークの面積を比較したところ、化合物［３４］１００に対して化合物［３４］以外のピークは０．０５であった。
【０１３３】
また、ドナー基板上の転写材料の純度を同様に分析、比較したところ、化合物［３４］１００に対して化合物［３４］以外のピークは０．２３であった。
【０１３４】
実施例２
光熱変換層として支持基板上にモリブデンを０．２μｍスパッタリングにより全面成膜し、その後酸素プラズマ処理を３０分行うことで光熱変換層表面を酸化モリブデンとした以外は実施例１と同様にドナー基板を作製した。ドナー基板上の転写材料の純度をＨＰＬＣにて分析し、検出ピークの面積を比較したところ、化合物［３４］１００に対して化合物［３４］以外のピークは０．３２であった。
【０１３５】
実施例３
光熱変換層として支持基板上にクロムを０．２μｍスパッタリングにより全面成膜し、その後窒素プラズマ処理を３０分行うことで光熱変換層表面を窒化クロムとした以外は実施例１と同様にドナー基板を作製した。ドナー基板上の転写材料の純度をＨＰＬＣにて分析し、検出ピークの面積を比較したところ、化合物［３４］１００に対して化合物［３４］以外のピークは０．３５であった。
【０１３６】
実施例４
光熱変換層として支持基板上にタンタルを０．２μｍスパッタリングにより全面成膜し、その後窒素プラズマ処理を３０分行うことで光熱変換層表面を窒化タンタルとした以外は実施例１と同様にドナー基板を作製した。ドナー基板上の転写材料の純度をＨＰＬＣにて分析し、検出ピークの面積を比較したところ、化合物［３４］１００に対して化合物［３４］以外のピークは０．１３であった。
【０１３７】
実施例５
光熱変換層として支持基板上にタングステンを０．２μｍスパッタリングにより全面成膜し、その後酸素プラズマ処理を３０分行うことで光熱変換層表面を酸化タングステンとした以外は実施例１と同様にドナー基板を作製した。ドナー基板上の転写材料の純度をＨＰＬＣにて分析し、検出ピークの面積を比較したところ、化合物［３４］１００に対して化合物［３４］以外のピークは０．２５であった。
【０１３８】
実施例６
光熱変換層として支持基板上にモリブデンを０．２μｍスパッタリングにより全面成膜し、その後窒素プラズマ処理を３０分行うことで光熱変換層表面を窒化モリブデンとした以外は実施例１と同様にドナー基板を作製した。ドナー基板上の転写材料の純度をＨＰＬＣにて分析し、検出ピークの面積を比較したところ、化合物［３４］１００に対して化合物［３４］以外のピークは０．２８であった。
【０１３９】
実施例７
化合物［３４］のかわりに化合物［３２］を用いた以外は実施例１と同様にドナー基板を作製した。用いた化合物［３２］の溶液の純度をＨＰＬＣにて分析し、検出ピークの面積を比較したところ、化合物［３２］１００に対して化合物［３２］以外のピークは０．１２であった。また、ドナー基板上の転写材料の純度を同様に分析、比較したところ、化合物［３２］１００に対して化合物［３２］以外のピークは０．２３であった。
【０１４０】
実施例８
光熱変換層として支持基板上にバナジウムを０．２μｍスパッタリングにより全面成膜し、その後窒素プラズマ処理を３０分行うことで光熱変換層表面を窒化バナジウムとした以外は実施例７と同様にドナー基板を作製した。ドナー基板上の転写材料の純度をＨＰＬＣにて分析し、検出ピークの面積を比較したところ、化合物［３２］１００に対して化合物［３２］以外のピークは０．４０であった。
【０１４１】
実施例９
光熱変換層として支持基板上にクロムを０．２μｍスパッタリングにより全面成膜し、その後窒素プラズマ処理を３０分行うことで光熱変換層表面を窒化クロムとした以外は実施例７と同様にドナー基板を作製した。ドナー基板上の転写材料の純度をＨＰＬＣにて分析し、検出ピークの面積を比較したところ、化合物［３２］１００に対して化合物［３２］以外のピークは０．４５であった。
【０１４２】
実施例１０
光熱変換層として支持基板上にタンタルを０．２μｍスパッタリングにより全面成膜し、その後窒素プラズマ処理を３０分行うことで光熱変換層表面を窒化タンタルとした以外は実施例７と同様にドナー基板を作製した。ドナー基板上の転写材料の純度をＨＰＬＣにて分析し、検出ピークの面積を比較したところ、化合物［３２］１００に対して化合物［３２］以外のピークは０．２８であった。
【０１４３】
実施例１１
光熱変換層として支持基板上にバナジウムを０．２μｍスパッタリングにより全面成膜し、その後酸素プラズマ処理を３０分行うことで光熱変換層表面を酸化バナジウムとした以外は実施例７と同様にドナー基板を作製した。ドナー基板上の転写材料の純度をＨＰＬＣにて分析し、検出ピークの面積を比較したところ、化合物［３２］１００に対して化合物［３２］以外のピークは０．４４であった。
【０１４４】
実施例１２
光熱変換層として支持基板上にタングステンを０．２μｍスパッタリングにより全面成膜し、その後酸素プラズマ処理を３０分行うことで光熱変換層表面を酸化タングステンとした以外は実施例７と同様にドナー基板を作製した。ドナー基板上の転写材料の純度をＨＰＬＣにて分析し、検出ピークの面積を比較したところ、化合物［３２］１００に対して化合物［３２］以外のピークは０．３８であった。
【０１４５】
実施例１３
化合物［３４］のかわりに化合物［３３］を用いた以外は実施例１と同様にドナー基板を作製した。用いた化合物［３３］の溶液の純度をＨＰＬＣにて分析し、検出ピークの面積を比較したところ、化合物［３３］１００に対して化合物［３３］以外のピークは０．１５であった。また、ドナー基板上の転写材料の純度を同様に分析、比較したところ、化合物［３３］１００に対して化合物［３３］以外のピークは０．３０であった。
【０１４６】
実施例１４
光熱変換層として支持基板上にクロムを０．２μｍスパッタリングにより全面成膜し、その後酸素プラズマ処理を３０分行うことで光熱変換層表面を酸化クロムとした以外は実施例１３と同様にドナー基板を作製した。ドナー基板上の転写材料の純度をＨＰＬＣにて分析し、検出ピークの面積を比較したところ、化合物［３３］１００に対して化合物［３３］以外のピークは０．４４であった。
【０１４７】
実施例１５
光熱変換層として支持基板上にタンタルを０．２μｍスパッタリングにより全面成膜し、その後窒素プラズマ処理を３０分行うことで光熱変換層表面を窒化タンタルとした以外は実施例１３と同様にドナー基板を作製した。ドナー基板上の転写材料の純度をＨＰＬＣにて分析し、検出ピークの面積を比較したところ、化合物［３３］１００に対して化合物［３３］以外のピークは０．３５であった。
【０１４８】
実施例１６
光熱変換層として支持基板上にタンタルを０．２μｍスパッタリングにより全面成膜し、その後酸素プラズマ処理を３０分行うことで光熱変換層表面を酸化タンタルとした以外は実施例１３と同様にドナー基板を作製した。ドナー基板上の転写材料の純度をＨＰＬＣにて分析し、検出ピークの面積を比較したところ、化合物［３３］１００に対して化合物［３３］以外のピークは０．３１であった。
【０１４９】
実施例１７
光熱変換層として支持基板上にタングステンを０．２μｍスパッタリングにより全面成膜し、その後酸素プラズマ処理を３０分行うことで光熱変換層表面を酸化タングステンとした以外は実施例１３と同様にドナー基板を作製した。ドナー基板上の転写材料の純度をＨＰＬＣにて分析し、検出ピークの面積を比較したところ、化合物［３３］１００に対して化合物［３３］以外のピークは０．３０であった。
【０１５０】
実施例１８
化合物［３４］の代わりに化合物［８３］を用い、実施例１と同様にドナー基板に薄膜を作製した。このとき、用いた化合物［８３］の溶液の純度をＨＰＬＣにて分析し、検出ピークの面積を比較したところ、化合物［８３］１００に対して化合物［８３］以外のピークは０．２０であった。続けて、真空中にて、ドナー基板に青色発光ダイオード（中心波長４６０ｎｍ、半値幅５ｎｍ）を１時間照射して化合物［３４］へと構造変換したものをドナー基板とした。ドナー基板上の転写材料をＨＰＬＣにて分析し、検出ピークの面積を比較したところ、化合物［３４］１００に対して化合物［３４］以外のピークは０．４８であった。
【０１５１】
実施例１９
光熱変換層として支持基板上にモリブデンを０．２μｍスパッタリングにより全面成膜し、その後酸素プラズマ処理を３０分行うことで光熱変換層表面を酸化モリブデンとした以外は実施例１８と同様にドナー基板を作製した。ドナー基板上の転写材料の純度をＨＰＬＣにて分析し、検出ピークの面積を比較したところ、化合物［３４］１００に対して化合物［３４］以外のピークは０．６６であった。
【０１５２】
実施例２０
光熱変換層として支持基板上にタンタルを０．２μｍスパッタリングにより全面成膜し、その後窒素プラズマ処理を３０分行うことで光熱変換層表面を窒化タンタルとした以外は実施例１８と同様にドナー基板を作製した。ドナー基板上の転写材料の純度をＨＰＬＣにて分析し、検出ピークの面積を比較したところ、化合物［３４］１００に対して化合物［３４］以外のピークは０．４４であった。
【０１５３】
実施例２１
光熱変換層として支持基板上にタングステンを０．２μｍスパッタリングにより全面成膜し、その後酸素プラズマ処理を３０分行うことで光熱変換層表面を酸化タングステンとした以外は実施例１８と同様にドナー基板を作製した。ドナー基板上の転写材料の純度をＨＰＬＣにて分析し、検出ピークの面積を比較したところ、化合物［３４］１００に対して化合物［３４］以外のピークは０．６０であった。
【０１５４】
実施例２２
光熱変換層として支持基板上にバナジウムを０．２μｍスパッタリングにより全面成膜し、その後酸素プラズマ処理を３０分行うことで光熱変換層表面を酸化バナジウムとした以外は実施例１８と同様にドナー基板を作製した。ドナー基板上の転写材料の純度をＨＰＬＣにて分析し、検出ピークの面積を比較したところ、化合物［３４］１００に対して化合物［３４］以外のピークは０．６４であった。
【０１５５】
実施例２３
化合物［３４］の代わりに化合物［７９］を用い、光熱変換層として支持基板上にモリブデンを０．２μｍスパッタリングにより全面成膜し、その後窒素プラズマ処理を３０分行うことで光熱変換層表面を窒化モリブデンとした以外は、実施例１と同様にドナー基板に薄膜を作製した。このとき、用いた化合物［７９］の溶液の純度をＨＰＬＣにて分析し、検出ピークの面積を比較したところ、化合物［７９］１００に対して化合物［７９］以外のピークは０．２０であった。続けて、真空中にて、ドナー基板に青色発光ダイオードからの発光（中心波長４６０ｎｍ、半値幅５ｎｍ）を１時間照射して化合物［３２］へと構造変換したものをドナー基板とした。ドナー基板上の転写材料をＨＰＬＣにて分析し、検出ピークの面積を比較したところ、化合物［３２］１００に対して化合物［３２］以外のピークは０．６０であった。
【０１５６】
実施例２４
光熱変換層として支持基板上にクロムを０．２μｍスパッタリングにより全面成膜し、その後窒素プラズマ処理を３０分行うことで光熱変換層表面を窒化クロムとした以外は実施例２４と同様にドナー基板を作製した。ドナー基板上の転写材料の純度をＨＰＬＣにて分析し、検出ピークの面積を比較したところ、化合物［３２］１００に対して化合物［３２］以外のピークは０．８１であった。
【０１５７】
実施例２５
光熱変換層として支持基板上にタンタルを０．２μｍスパッタリングにより全面成膜し、その後酸素プラズマ処理を３０分行うことで光熱変換層表面を酸化タンタルとした以外は実施例２４と同様にドナー基板を作製した。ドナー基板上の転写材料の純度をＨＰＬＣにて分析し、検出ピークの面積を比較したところ、化合物［３２］１００に対して化合物［３２］以外のピークは０．７７であった。
【０１５８】
実施例２６
光熱変換層として支持基板上にバナジウムを０．２μｍスパッタリングにより全面成膜し、その後酸素プラズマ処理を３０分行うことで光熱変換層表面を酸化バナジウムとした以外は実施例２４と同様にドナー基板を作製した。ドナー基板上の転写材料の純度をＨＰＬＣにて分析し、検出ピークの面積を比較したところ、化合物［３２］１００に対して化合物［３２］以外のピークは０．８０であった。
【０１５９】
比較例１
光熱変換層としてチタンを全面形成し、表面の不活性化処理を行わなかったこと以外は実施例１と同様にドナー基板を作製した。ドナー基板上の転写材料をＨＰＬＣにて分析し、検出ピークの面積を比較したところ、化合物［３４］１００に対して化合物［３４］以外のピークは４．０２であった。
【０１６０】
比較例２
光熱変換層としてモリブデンを全面形成し、表面の不活性化処理を行わなかったこと以外は実施例１と同様にドナー基板を作製した。ドナー基板上の転写材料をＨＰＬＣにて分析し、ＨＰＣＬでの検出ピークの面積を比較したところ、化合物［３４］１００に対して化合物［３４］以外のピークは３．６８であった。
【０１６１】
比較例３
光熱変換層としてタンタルを全面形成し、表面の不活性化処理を行わなかったこと以外は実施例１と同様にドナー基板を作製した。ドナー基板上の転写材料をＨＰＬＣにて分析し、検出ピークの面積を比較したところ、化合物［３４］１００に対して化合物［３４］以外のピークは１．９０であった。
【０１６２】
比較例４
光熱変換層としてバナジウムを全面形成し、表面の不活性化処理を行わなかったこと以外は実施例７と同様にドナー基板を作製した。ドナー基板上の転写材料をＨＰＬＣにて分析し、検出ピークの面積を比較したところ、化合物［３２］１００に対して化合物［３２］以外のピークは３．８６であった。
【０１６３】
比較例５
光熱変換層としてクロムを全面形成し、表面の不活性化処理を行わなかったこと以外は実施例１３と同様にドナー基板を作製した。ドナー基板上の転写材料をＨＰＬＣにて分析し、検出ピークの面積を比較したところ、化合物［３３］１００に対して化合物［３３］以外のピークは４．３３であった。
【０１６４】
比較例６
光熱変換層としてチタンを全面形成し、表面の不活性化処理を行わなかったこと以外は実施例１８と同様にドナー基板を作製した。ドナー基板上の転写材料をＨＰＬＣにて分析し、検出ピークの面積を比較したところ、化合物［３４］１００に対して化合物［３４］以外のピークは４．３８であった。
【０１６５】
比較例７
光熱変換層としてモリブデンを全面形成し、表面の不活性化処理を行わなかったこと以外は実施例１８と同様にドナー基板を作製した。ドナー基板上の転写材料をＨＰＬＣにて分析し、検出ピークの面積を比較したところ、化合物［３４］１００に対して化合物［３４］以外のピークは４．００であった。
【０１６６】
比較例８
光熱変換層としてタンタルを全面形成し、表面の不活性化処理を行わなかったこと以外は実施例１８と同様にドナー基板を作製した。ドナー基板上の転写材料をＨＰＬＣにて分析し、検出ピークの面積を比較したところ、化合物［３４］１００に対して化合物［３４］以外のピークは２．３０であった。
【０１６７】
上記結果を表１にまとめた。
【０１６８】
【表１】
2012238445.tif 000013
【符号の説明】
【０１６９】
１０  有機ＥＬ素子（デバイス基板）
１１  支持体
１２  ＴＦＴ（取り出し電極含む）
１３  平坦化層
１４  絶縁層
１５  第一電極
１６  正孔輸送層
１７  発光層
２０  デバイス基板
２１  支持体
２７  転写膜
３０  ドナー基板
３１  支持体
３３  光熱変換層
３４  区画パターン
３５  撥液処理層
３６  不活性化処理面
３７  転写層
【図１】
2012238445.tif 000015
【図２】
2012238445.tif 000016
【図３】
2012238445.tif 000017
【図４】
2012238445.tif 000018
【図５】
2012238445.tif 000019
【図６】
2012238445.tif 000020
【図７】
2012238445.tif 000021
【図８】
2012238445.tif 000022
【図９】
2012238445.tif 000023
【図１０】
2012238445.tif 000024
【図１１】
2012238445.tif 000025
【図１２】
2012238445.tif 000026
【図１３】
2012238445.tif 000027
【図１４】
2012238445.tif 000028
【図１５】
2012238445.tif 000029
【図１６】
2012238445.tif 000030
【図１７】
2012238445.tif 000031
【図１８】
2012238445.tif 000032
【図１９】
2012238445.tif 000033
【図２０】
2012238445.tif 000034